FR 2901559 A1 20071130 FR 0604681 A 20060524 Cependant, ces résines ne procurent pas tous les avantages mécaniques des résines contenant du formaldéhyde, notamment en ce qui concerne les propriétés de résistance à la traction. Le problème technique à résoudre consiste donc à fournir des 5 compositions de résines qui, tout en respectant les réglementations en vigueur, se comportent dans de nombreuses applications comme les résines à base de formaldéhyde telles que les résines mélamine-formaldéhyde, uréeformaldéhyde ou phénol-formaldéhyde, tout en ne contenant pas de formaldéhyde. On a maintenant trouvé que l'ajout d'acide glyoxylique in situ à une résine aminoplaste ou phénoplaste à base d'au moins un monoacétal du glyoxal permet de favoriser l'obtention d'un poids moléculaire plus élevé et d'obtenir une composition dont les propriétés de résistance à la traction sont améliorées. Ces propriétés sont particulièrement intéressantes pour l'utilisation de ces compositions pour le traitement des textiles, tissés ou non tissés ou dans la fabrication de matériaux ligneux à partir de déchets agricoles et de bois comme les panneaux de fibres, panneaux de particules et d'autres panneaux similaires et contreplaqués. L'invention a donc pour objet, selon un premier aspect, une résine aminoplaste ou phénoplaste comprenant le produit de réaction des composés suivants : - un dérivé d'amine, substitué ou non, ou un dérivé de phénol, substitué ou non, 25 - au moins un monoacétal du glyoxal, et - l'acide glyoxylique. Par acide glyoxylique , on entend dans la présente description aussi bien la forme acide libre, la forme hydratée de l'acide glyoxylique que les sels de l'acide glyoxylique solubles dans l'eau, par exemple les sels de métal 30 alcalin ou alcalino-terreux, en particulier le sodium, le calcium ou le magnésium, ou encore les sels d'amines ou d'ammonium. 10 15 20 Le produit de réaction des composés suivants : - un dérivé d'amine, substitué ou non, ou un dérivé de phénol, substitué ou non, - au moins un monoacétal du glyoxal, et - l'acide glyoxylique est un produit nouveau qui représente un aspect ultérieur de l'invention. Par monoacétal du glyoxal , on entend un composé de formule (I) dans laquelle R, et R2, identiques ou différents, représentent un groupe alkyle en CI - C8 linéaire ou ramifié ou bien RI et R2 sont joints pour former un 15 groupement dioxolan-1,3 yl-2 éventuellement substitué sur les sommets 4 et/ou 5 par un ou plusieurs substituants alkyle en C1-C4, ou un groupement dioxan-1,3 yl-2 éventuellement substitué sur les sommets 4 et/ou 5 et/ou 6 par un ou plusieurs substituants alkyle en C1-C4. Dans la suite de la description, il est entendu que le monoacétal 20 du glyoxal de formule (I) ci-dessus peut exister également sous sa forme hydratée de formule suivante : RIO\ OH CHùCH R2O OH 25 Par "groupe alkyle linéaire ou ramifié en CI - C8 ", on entend en particulier un groupe méthyle, éthyle, propyle, isopropyle, butyle, isobutyle, pentyle, hexyle, heptyle et octyle. De préférence, RI et R2 représentent un groupe alkyle linéaire ou 10 (I) 4 ramifié en C1-C4, de préférence le même groupe et en particulier un groupe méthyle. Lorsque RI et R2 représentent le méthyle, le monoacétal de formule (I) est le diméthoxyéthanal (DME), qui est un monoacétal du glyoxal préféré et commercialisé par la société Clariant Specialty Fine Chemicals (France) sous la marque Highlink DM. En tant que dérivé d'amine, substitué ou non, on utilisera, par exemple, l'urée, l'éthylèneurée, la diméthyl-1,3-urée, la dihydroxyéthylèneurée, la mélamine, le glycolurile, la benzoguanamine ou leurs mélanges. La mélamine, l'urée ou leurs mélanges sont préférés. Les résines aminoplaste ou phénoplaste selon l'invention peuvent être préparées par un procédé comprenant les étapes consistant à : - faire réagir un dérivé d'amine, substitué ou non, ou un dérivé de phénol, substitué ou non, avec au moins un monoacétal du glyoxal, puis - ajouter l'acide glyoxylique au produit de (poly)condensation ainsi obtenu. Le produit de (poly)condensation d'un dérivé d'amine tel que défini cidessus avec un monoacétal du glyoxal de formule (I) est dénommé ci-après résine aminoplaste à base d'au moins un monoacétal du glyoxal . Des résines aminoplastes à base d'au moins un monoacétal du glyoxal avantageuses sont, par exemple celles qui sont fondées sur un mélange composé azoté / diméthoxyéthanal (DME), de préférence dans les proportions d'environ 1/1 et 1/3, notamment de 1/1,5 à 1/2,5, particulièrement 1/2. De préférence, les résines aminoplastes à base d'au moins un monoacétal du glyoxal sont choisies parmi les résines de type urée-DME, mélamine-DME ou mélamine-urée-DME, commercialisées par la société Clariant (France) dans sa gamme Highlink . En tant que dérivé phénolique, substitué ou non, on utilisera, par 30 exemple, le phénol, le résorcinol, les tannins, les lignines ou leurs mélanges. Le phénol est préféré. Le produit de (poly)condensation d'un dérivé phénolique, tel que décrit ci-dessus, avec un monoacétal du glyoxal de formule (I), est dénommé ci-après résine phénoplaste à base d'au moins un monoacétal du glyoxal . Des résines phénoplastes à base d'au moins un monoacétal du glyoxal avantageuses sont, par exemple celles qui sont fondées sur un mélange phénols / diméthoxyéthanal (DME) de préférence dans les proportions d'environ 1/1 et 1/3, notamment de 1/1,5 à 1/2,5, particulièrement 1/2. De préférence, les résines phénoplastes à base d'au moins un monoacétal du glyoxal sont choisies parmi les résines de type phénol-DME 10 commercialisées par la société Clariant Specialty Fine Chemicals (France) dans sa gamme Highlinke. Alternativement, les résines aminoplaste ou phénoplaste selon l'invention peuvent être préparées par un procédé dans lequel on fait réagir simultanément le dérivé d'amine, substitué ou non, ou le dérivé de phénol, 15 substitué ou non, avec au moins un monoacétal du glyoxal et avec l'acide glyoxylique. A l'issue de la préparation des résines aminoplaste ou phénoplaste de l'invention selon l'une ou l'autre des alternatives mentionnées ci-dessus, le pH peut, le cas échéant, être ajusté jusqu'à un pH neutre ou 20 basique, à l'aide d'une base. On peut utiliser à cet effet, par exemple, une base faible telle que la triéthylamine, ou encore une base forte telle que l'hydroxyde de sodium ou de potassium, en fonction du pH souhaité. A partir de ses connaissances générales, l'homme du métier est en mesure de déterminer la base adaptée à l'ajustement souhaité. 25 L'acide glyoxylique peut être, par exemple, ajouté en une quantité de 0,01 à 3, de préférence de 0,1 à 1,5, en particulier 0,3 équivalent(s) molaire(s) par rapport au dérivé d'amine ou au dérivé phénolique. Selon un aspect préféré, les résines aminoplastes ou phénoplastes selon l'invention et les compostions les contenant sont totalement 30 dépourvues d'alcools, notamment d'alcools en C1-C4, ou de polyols. L'invention concerne également, selon un aspect ultérieur, une composition liante comprenant une résine aminoplaste ou phénoplaste à base d'au moins un monoacétal du glyoxal et d'acide glyoxylique, telle que définie plus haut. Selon un aspect préféré, l'invention concerne une composition liante comprenant une résine aminoplaste ou phénoplaste à base d'au moins un 5 monoacétal du glyoxal et d'acide glyoxylique, telle que définie plus haut, ladite composition comprenant, en outre, au moins un latex. Par latex , on entend des compositions aqueuses comportant une émulsion ou une suspension de particules de polymère dans un milieu aqueux. 10 Les latex sont bien connus de l'homme du métier et sont préparés généralement par (co)polymérisation en émulsion ou suspension dans un milieu aqueux d'au moins un monomère éthyléniquement insaturé. Ces monomères peuvent être choisis parmi le groupe constitué par 15 - les acides mono- et di-carboxyliques insaturés éthyléniques comme l'acide acrylique, l'acide méthacrylique, l'acide maléique, l'acide fumarique les vinyles aromatiques tels que le styrène, l'alpha méthyl styrène, le vinyl toluène, les esters de l'acide (méth)acrylique comme par exemple les (méth)acrylates 20 d'alkyle , d'hydroxyalkyle ou d'alcoxyalkyle tels que l'acrylate de méthyle, l'acrylate éthyle, l'acrylate de propyle, l'acrylate de n-butyle, l'acrylate de 2-éthylhexyle, le méthacrylate de méthyle, le méthacrylate d'éthyle, le méthacrylate de propyle, le méthacrylate de n-butyle, le méthacrylate de 2- éthylhexyle, l'acrylate d'hydroxypropyle, l'acrylate d'éthoxyéthyle, le 25 méthacrylate d'hydroxypropyle, le méthacrylate d'éthoxyéthyle , les esters des acides dicarboxyliques insaturés éthyléniques tels que le maléate de butyle, -les esters vinyliques des acides carboxyliques linéaires ou branchés tels que l'acétate de vinyle, les versatates de vinyle, le stéarate de vinyle, le propionate 30 de vinyle, - les monooléfines telles que l'éthylène, le propylène, - les diènes conjugués tels que le butadiène, l'isoprène, -l'acrylamide, le méthacrylamide et leurs dérivés tels que l'acide acrylarnidométhylpropanesulfonique, le N-méthylol(méth)acrylamide l'acrylonitrile, le méthacrylonitrile, - le chlorure de vinyle, le chlorure de vinylidène La composition du mélange de monomères à polymériser dépend de la température de transition vitreuse (Tg) et donc du caractère qu'on souhaite donner au polymère formé (latex dur ou latex mou ). Ces latex peuvent être obtenus selon les techniques de (co)polymérisation connues de l'homme du métier, notamment en émulsion aqueuse des monomères polymérisables, en présence d'amorceurs radicalaires et de tensio-actifs. La polymérisation peut être réalisée en continu, en batch ou en semi-continu. Comme exemples de latex pouvant être utilisés dans la présente invention, on peut citer : - les copolymères d'acrylates (latex de type acrylique pur) comme le Mowilith DM 777 commercialisé par la société CLARIANT, les copolymères styrène acrylate (latex de type styrène acrylique) comme le Mowilith LDM 6636 commercialisé par la société CLARIANT, les copolymères acétate/versatate de vinyle (latex de type vinyl versatique) 20 comme le Mowilith LDM 2417 commercialisé par la société CLARIANT, - les homopolymères acétate de vinyle comme le Mowilith LD 167 commercialisé par la société CELANESE, - les copolymères de styrène-butadiène, les copolymères vinylacétate/éthylène comme le Mowilith LDM 1851 25 commercialisé par la société CELANESE. La composition selon l'invention peut être préparées selon les techniques connues de mélange, par exemple en prenant une résine aminoplaste ou phénoplaste à base d'au moins un monoacétal du glyoxal et d'acide glyoxylique, telle que décrite plus haut, puis en ajoutant au moins un 30 latex en utilisant une agitation douce. Les ingrédients sont traditionnellement additionnés dans le mélangeur selon un ordre d'addition tel que le celui qui est présent en moindre quantité est additionné à celui qui est présent en plus grande quantité. Le latex peut représenter, par exemple, de 1 à 99 % en poids sec de l'ensemble des constituants de la composition, de préférence de 10 à 90%, en particulier de 15 à 70 %, notamment de 20 à 40 % et plus particulièrement 25 à 35%. L'addition de catalyseurs de durcissement acides ou acides latents à la composition liante est généralement souhaitable, de préférence juste avant son utilisation. Des catalyseurs convenables sont par exemple l'acide chlorhydrique, l'acide sulfurique, l'acide phosphorique, l'acide ptoluènesulfonique, l'acide méthanesulfonique, des sels d'aluminium tels que le chlorure d'aluminium et l'hydroxychlorure d'aluminium, le chlorure de magnésium, le sulfate d'ammonium, le sulfate de zirconium, le chlorure de zinc et leurs mélanges. Des acides mono, di, tri et tétracarboxyliques peuvent également être utilisés tels que l'acide acétique, l'acide glyoxylique, l'acide oxalique, l'acide citrique ainsi que leurs mélanges. Dans une forme de réalisation préférée, on utilise l'acide 20 glyoxylique qui facilite la ou les réactions qui provoquent la réticulation et la filmification des compositions de la présente invention. Dans ce cas, l'acide glyoxylique est utilisé en post addition, après obtention du produit de réaction du dérivé d'amine ou de phénol, chacun de ces dérivé étant substitués ou non, avec au moins un monoacétal du glyoxal et 25 avec de l'acide glyoxylique, ledit produit de réaction entrant dans la composition de résine aminoplaste ou phénoplaste selon l'invention. Le catalyseur acide est généralement ajouté en une quantité de 0,1 % à 15 %, de préférence de 1 % à 10 % et plus préférentiellement de 3 % à 7 % en poids (sur base sèche) de la composition. 30 Egalement, d'autres additifs peuvent entrer dans la composition de résine selon l'invention, tels que ceux classiquement utilisés dans les applications des résines aminoplastes ou phénoplastes à base de formaldéh'yde et connus de l'homme du métier. Généralement ces additifs sont additionnés à la composition juste avant son utilisation. Ainsi, la composition peut comprendre un ou plusieurs adjuvants choisis parrni des charges, des agents de démoulage, des colorants ou pigments, des stabilisants, des épaississants, des émulsifiants, des tensio-actifs, des co-solvants, des anti-gels, des anti-mousse, des bactéricides, des fongicides, des pesticides, des agents plastifiants, des produits ignifuges, des agents de coalescence, des agents poisseux, des stabilisants UV, des déviscosants, des parfums, des antioxydants, des acides, des bases et des agents tampon. Les compositions de l'invention ne contiennent pas de formaldéhyde, sont stables dans le temps, possèdent un haut extrait sec et présentent de bonnes propriétés mécaniques telles que la stabilité dimensionnelle à chaud et la résistance à la traction. Ces propriétés justifient l'utilisation des résines ou des compositions selon l'invention en tant que liant de fibres naturelles ou artificielles tel que par exemple les fibres de verre, le nylon, les fibres polyesters, les substrats non tissés ainsi que les substrats cellulosiques. Ces propriétés justifient également l'utilisation des résines ou des compositions décrites ci-dessus dans la fabrication de substrats imprégnables incluant les papiers ou cartons stratifiés et notamment les feuilles de papier décor ou les stratifiés décoratifs. En effet, classiquement, la fabrication de stratifiés utilisant des résines thermodurcissables est réalisée par imprégnation d'un support papetier avec différentes résines, par exemple phénoliques ou à base de mélamine, puis séchage et découpe. Après le séchage et la découpe, les papiers enduits (préimprégnés) sont empilés et stockés. La phase de stratification permet, par empilement de ces feuilles et pression à chaud, de terminer la réaction des résines et ainsi d'avoir le produit final. II existe aussi des procédés combinant, après imprégnation, séchage et stratification. L'invention a également pour objet l'utilisation des résines ou des compositions décrites ci-dessus dans la fabrication de matériaux ligneux à partir de déchets agricoles et de bois comme les panneaux de fibres, les panneaux de particules, les panneaux orientés de particules (Oriented Strand Boards ou OSB), les panneaux à fibres à densités moyenne et haute (Medium and High Density Fiberboards ou MDF), et d'autres types de panneaux similaires et contreplaqués. L'invention a également pour objet l'utilisation des résines ou des compositions décrites ci-dessus en tant qu'adhésif destiné au collage de matériaux, entre eux ou sur un support, et sous toutes leurs formes. Le matériau à coller peut être choisi parmi la liste comprenant le papier, le carton, les matières plastiques et le bois. De manière préférée, ledit matériau est du bois. Ce matériau peut être constitué d'une pluralité de couches planes de bois telles que des feuilles 15 de bois mince utilisées dans l'industrie des placages. L'adhésif peut être appliqué sur le substrat comme une feuille de papier puis séché selon les procédures usuelles. L'invention est illustrée de manière non limitative par les exemples ci-dessous. Exemple 1 : Préparation du produit de réaction Mélamine / Diméthoxyéthanal / Acide glyoxylique (rapport 1/2,7/0,25) 170 g (1,35 moles) de mélamine (société DSM) sont additionnés à 25 629 g (3,63 moles) d'une solution aqueuse à 60 % de diméthoxyéthanal (Clariant). Ce mélange est chauffé sous agitation pendant 2 h à 50-55 C tout en maintenant le pH proche de 9-9,5 avec ajustement, si nécessaire, avec autant d'hydroxyde de sodiurn à 20 % que cela est nécessaire (environ 7g). Après réaction pendant 2 h, 50 g (0,34 mole) d'une solution 30 aqueuse d'acide glyoxylique à 50 % (Clariant) sont ajoutés et le mélange est chauffé sous agitation à une température d'environ 55-60 C pendant 2 h puis refroidi, stabilisé en remontant le pH entre 7,5 et 8 avec de la soude à 20 % (64 20 g) et dilué à l'eau (80 g) pour obtenir 60 % de matière active. Le produit obtenu est un liquide jaune peu visqueux avec une viscosité Brookfield de 215 mPa.s. Exemple 2: Préparation du produit de réaction Mélamine / Diméthoxyéthanal / Acide glyoxylique (rapport 1/2,1/0,3) 200 g de mélamine (1,59 moles) sont additionnés à 580 g d'une 10 solution aqueuse à 60 % de diméthoxyéthanal (3,35 moles). Ce mélange est chauffé sous agitation pendant 2 h à 50-55 C tout en maintenant le pH proche de 9-9,5 avec ajustement, si nécessaire, avec autant d'hydroxyde de sodium à 20 % que cela est nécessaire (environ 7g). Après réaction pendant 2 h, 69 g d'une solution aqueuse d'acide 15 glyoxylique à 50 % (0,47 mole) sont ajoutés et le mélange est chauffé sous agitation à une température d'environ 55-60 C pendant 2 h puis refroidi, stabilisé en remontant le pH entre 7,5 et 8 avec de la soude à 20 % (83 g) et dilué à l'eau (61 g) pour obtenir 60 % de matière active. Le produit obtenu est un liquide jaune peu visqueux avec une 20 viscosité Brookfield de 750 mPa.s. Exemple 3 : Préparation du produit de réaction Mélamine / Diméthoxyéthanal / Acide glyoxylique (rapport 1/2,1/0,3) 25 170 g de mélamine (1,35 moles) sont additionnés à une solution aqueuse composée de 311,6 g de glyoxylate de sodium monohydrate (Sigma Aldrich) à 15 % (0,41 mole) et de 495 g de diméthoxyéthanal à 60 0/0 (2, 86 moles). Ce mélange est chauffé sous agitation pendant 2 h à 50-55 C tout en maintenant le pH proche de 9-9,5 avec ajustement, si nécessaire, avec 30 autant d'hydroxyde de sodium à 20 % que cela est nécessaire (environ 7g). Après réaction pendant 2 h, on dilue à l'eau (13 g) pour obtenir 52 % de matière active. Le produit obtenu est un liquide jaune peu visqueux.5 Exemple comparatif 1: Préparation du produit de réaction Mélamine / Diméthoxyéthanal (rapport 1/2,1) 200 g de mélamine (1,59 moles) sont additionnés à 580 g d'une solution aqueuse à 60 % de diméthoxyéthanal (3,35 moles). Ce mélange est chauffé sous agitation pendant 2 h à 50-55 C tout en maintenant le pH proche de 9-9,5 avec ajustement, si nécessaire, avec autant d'hydroxyde de sodium à 20 % que cela est nécessaire (environ 7g). Après réaction pendant 2 h, on dilue à l'eau (213 g) pour obtenir 55 % de matière active. Le produit obtenu est un liquide jaune pâle peu visqueux avec une viscosité Brookfield de 64 mPa.s. Exemple comparatif 2: Préparation du produit de réaction Mélamine / Diméthoxyéthanal (rapport 1/2,4) 200 g de mélamine (1,59 moles) sont additionnés à 660 g d'une solution aqueuse à 60 % de diméthoxyéthanal (3,81 moles). Ce mélange est chauffé sous agitation pendant 2 h à 50-55 C tout en maintenant le pH proche de 9-9,5 avec ajustement, si nécessaire, avec autant d'hydroxyde de sodium à 20 % que cela est nécessaire (environ 7g). Après réaction pendant 2 h, on dilue à l'eau (133 g) pour obtenir 60 % de matière active. Le produit obtenu est un liquide jaune pâle peu visqueux avec une viscosité Brookfield de 110 mPa.s. Exemple d'application La résine de l'exemple 2 a été évaluée par rapport aux résines mélamine / diméthoxyéthanal des exemples comparatifs 1 et 2 et par rapport à une résine mélamine-formaldéhyde éthérifiée Printofix Fixateur WB liquide commercialisée par Clariant (pH environ 8; viscosité Brookfield 100-200 mPa.$). Le chlorure de magnésium a été utilisé en tant que catalyseur. Dans un bain (formule 2), une solution aqueuse d'acide glyoxylique à 50 % a été rajoutée en post addition en tant que catalyseur supplémentaire. Les formulations sont présentées dans le Tableau 1. Tableau 1 Formule 1 2 3 4 Exemple 2 250 Exemple 234,75 comparatif 1 Exemple ;250 comparatif 2 _ Printofix 314 Acide 15,25 glyoxylique en post addition MgCl2 25 25 25 25 eau gsp1000 pH 4,7 4,7 4,7 4,7 De l'acide acétique à 50 % a été ajouté dans les bains 1,3 et 4 10 pour ajuster le pH à celui du bain 2. Des éprouvettes de papier filtre Whatman (120 x 15 mm ; 60 g/m2) ont été imprégnées au foulard (P = 2 bars; vitesse = 2,5 m/mn), séchées et réticulées à 120 C pendant 2 min puis à 150 C pendant 2 min et laissées 3 jours dans une salle conditionnée à 25 C et 65 % d'humidité relative. 15 On a mesuré ensuite la résistance à la traction et la longueur de rupture avec un dynanomètre Zwick (vitesse de traction 100 mm/mn) à température ambiante. Longueur de rupture = (F max x dN x 1000) / (grammage (g/m2) x 9,81 x largeur (nm)). 20 Les résultats sont présentés dans le Tableau 2. Tableau 2 Force à la rupture (N) Longueur de rupture (Km) témoin 24,6 2,8 bain 1 45,3 3,8 bain 2 39,6 3,4 bain 3 50,4 4,1 bain 4 42,1 3,6 Ces résultats montrent que les résines mélamine / diméthoxyéthanal / acide glyoxylique de la présente invention permettent d'atteindre des performances comme liant pour le papier-filtre supérieures à celles d'une résine mélamine / diméthoxyéthanal ou encore à celles d'une résine mélamine/formaldéhyde. On observe également une réelle amélioration de la résistance à la traction pour a résine contenant de l'acide glyoxylique incorporé pendant sa préparation par rapport à la post addition d'acide glyoxylique en tant que catalyseur. Les résines de l'invention présentent ces performances sans utiliser de .formaldéhycle. REVENDICATIONS 1. Résine aminoplaste ou phénoplaste comprenant le produit de réaction des composés suivants : - un dérivé d'amine, substitué ou non, ou un dérivé de phénol, substitué ou non, - au moins un monoacétal du glyoxal, et -l'acide glyoxylique, l'acide glyoxylique étant sous forme acide libre, sous forme 10 hydratée ou sous forme d'un sel soluble dans l'eau. 2. Résine aminoplaste ou phénoplaste selon la revendication 1, caractérisée en ce que ledit monoacétal du glyoxal est un composé de formule (I) 15 (I) dans laquelle RI et R2, identiques ou différents, représentent un groupe alkyle en CI - C8 linéaire ou ramifié ou bien RI et R2 sont joints pour former un groupement dioxolan-1,3 yl-2 éventuellement substitué sur les sommets 4 et/ou 20 5 par un ou plusieurs substituants alkyle en C1-C4, ou un groupement dioxan-1,3 yl-2 éventuellement substitué sur les sommets 4 et/ou 5 et/ou 6 par un ou plusieurs substituants alkyle en C1-C4. 3. Résine aminoplaste ou phénoplaste selon la revendication 2, caractérisée en ce que, dans la formule (I), RI et R2, identiques ou différents, 25 représentent un groupe alkyle en CI - C8 linéaire ou ramifié choisi parmi les groupes méthyle, éthyle, propyle, isopropyle, butyle, isobutyle, pentyle, hexyle, heptyle et octyle. 4. Résine aminoplaste ou phénoplaste selon l'une des revendications 2 ou 3, caractérisée en ce que, RI et R2, identiques ou différents, 30 représentent un groupe alkyle linéaire ou ramifié en C1-C4. 5. Résine aminoplaste ou phénoplaste selon l'une quelconque des revendications 2 à 4, caractérisée en ce que RI et R2 représente un groupe méthyle. 6. Résine aminoplaste ou phénoplaste selon l'une quelconque des revendications 1 à 5, caractérisée en ce que le dérivé d'amine, substitué ou non, est choisi parmi l'urée, l'éthylèneurée, la diméthyl-1,3-urée, la dihydroxyéthylèneurée, la mélamine, le glycolurile, la benzoguanamine et leurs mélanges 7. Résine aminoplaste ou phénoplaste selon l'une quelconque des revendications 1 à 5, caractérisée en ce que le dérivé phénolique, substitué ou non, est choisi parmi le phénol, le résorcinol, les tannins, les lignines et leurs mélanges. 8. Résine aminoplaste ou phénoplaste selon l'une des revendications 6 ou 7, caractérisée en ce que le monoacétal du glyoxal est le 15 dimétoxyéthanal (DME). 9. Résine aminoplaste ou phénoplaste selon l'une quelconque des revendications 1 à 8, caractérisée en ce qu'elle est dépourvue d'alcools ou de polyols. 10. Résine aminoplaste ou phénoplaste selon l'une quelconque 20 des revendications 1 à 9, caractérisée en ce que l'acide glyoxylique est ajouté en une quantité 0,01 à 3, de préférence de 0,1 à 1,5 équivalent(s) molaire(s) d'acide glyoxylique par rapport au dérivé d'amine ou au dérivé phénolique. 11. Composition liante caractérisée en ce qu'elle comprend une résine aminoplaste ou phénoplaste selon l'une quelconque des revendications 1 25 à 10. 12. Composition selon la revendication 11, caractérisée en ce qu'elle est dépourvue d'alcools ou de polyols. 13. Composition selon l'une des revendications 11 ou 12, caractérisée en ce qu'elle comprend, en outre, au moins un latex. 30 14. Composition selon l'une quelconque des revendications 11 à 13, caractérisée en ce le latex est choisi parmi les copolymères d'acrylates, les copolymères styrène acrylate, les copolymères acétate/versatate de vinyle, leshomopolymères acétate de vinyle, les copolymères de styrène-butadiène et les copolymères vinylacétate/éthylène. 15. Composition selon l'une des revendications 13 ou 14, caractérisée en ce que le latex est présent à raison de 1 à 99 % en poids sec de l'ensemble des constituants de la composition, de préférence de 10 à 90%. 16. Composition selon la revendication 15, caractérisée en ce que le latex est présent à raison de 20 à 40% en poids sec de l'ensemble des constituants de la composition, de préférence de 25 à 35%. 17. Composition selon l'une quelconque des revendications 1 à 16, caractérisée en ce qu'elle comprend, en outre, au moins un catalyseur choisi parmi l'acide chlorhydrique, l'acide sulfurique, l'acide phosphorique, l'acide ptoluènesulfonique, l'acide méthanesulfonique, des sels d'aluminium, le chlorure de magnésium, le sulfate d'ammonium, le sulfate de zirconium, le chlorure de zinc, l'acide acétique, l'acide glyoxylique, l'acide oxalique, l'acide citrique. 18. Composition selon l'une quelconque des revendications 1 à 17, caractérisée en ce qu'elle comprend, en outre, un ou plusieurs adjuvants choisis parmi des charges, des agents de démoulage, des colorants ou pigments, des stabilisants, des épaississants, des émulsifiants, des tensioactifs, des co-solvants, des anti-gels, des anti-mousse, des bactéricides, des fongicides, des pesticides, des agents plastifiants, des produits ignifuges, des agents de coalescence, des agents poisseux, des stabilisants UV, des déviscosants, des parfums, des antioxydants, des acides, des bases et des agents tampon. 19. Utilisation d'une résine ou d'une composition selon l'une quelconque des revendications 1 à 18 dans la fabrication de panneaux de fibres, de panneaux de particules, de panneaux orientés de particules ou de panneaux à fibres à densités moyenne et haute. 20. Utilisation d'une résine ou d'une composition selon l'une quelconque des revendications 1 à 18 dans la fabrication de substrats 30 imprégnables incluant les papiers ou cartons stratifiés. 21. Utilisation d'une résine ou d'une composition selon l'une quelconque des revendications 1 à 18 en tant qu'adhésif pour le collage de matériaux entre eux ou sur un support. 22. Utilisation selon la revendication 21, caractérisée en ce que 5 ledit matériau à coller est choisi parmi le papier, le carton, les matières plastiques et le bois. 23. Utilisation d'une composition selon l'une quelconque des revendications 1 à 18 en tant que liant de fibres naturelles ou synthétiques. 24. Produit de réaction des composés suivants : 10 - un dérivé d'amine, substitué ou non, ou un dérivé de phénol, substitué ou non, - au moins un monoacétal du glyoxal, et - l'acide glyoxylique, l'acide glyoxylique étant sous forme acide libre, sous forme 15 hydratée ou sous sous forme d'un sel soluble dans l'eau.